유리 기판 ( 일본 판유리 ) 에 , ＵＶ 오존 클리너 ( ＮＬ - ＵＶ 42 : 일본 레이저 전자 사제 ) 을 이용 하 여 5 분 간 ＵＶ 오존 처리 를 행하 고 , 그 기판 표면 에 상기 예시 화합물 T 3 : 0 . 05 g , 2 , 4 - 톨 릴 렌디 이 소시아 네이트 12 mg 을 메틸에틸케톤 에 용해 해서 1 질량 ％ 용액 으로 한 것 을 스핀 도포 했 다 . 스핀 코터 는 , 우선 300 ｒｐｍ 으로 5 초간 , 다음 에 750 ｒｐｍ 으로 20 초간 회전 시켰 다 . 그 후 에 유리 기판 을 170 ℃ 에서 1 시간 가열 하 고 , 표면 을 메틸에틸케톤 으로 세정 하 고 , 에어 건 으로 건조 하 여 , 중합 개시 층 을 형성 했 다 . 중합 개시 층 이 형성 된 유리 기판 을 기판 E 1 으로 했 다 .